СПОСОБ ПРОКАТКИ АЛЮМИНИЯ ДЛЯ МЕЛКОЗЕРНИСТЫХ ПРИМЕНЕНИЙ

1. Способ прокатки алюминия, предусматривающий стадию а) горячей прокатки и стадию b) холодной прокатки, отличающийся тем, что:
на стадии а) горячей прокатки температуру уменьшают от начальной температуры, составляющей от 450 до 500°С, до конечной температуры, составляющей от 360 до 400°С, с получением алюминиевого листа толщиной, составляющей от 8 до 12 мм; и
на стадии b) холодной прокатки между проходами прокатки при температуре, составляющей от 75 до 120°С, предусматривают промежуточную подстадию тепловой обработки, осуществляемую при температуре, составляющей от 340 до 390°С, до получения алюминиевого листа конечной толщины, составляющей от 0,3 до 1,0 мм.
2. Способ прокатки алюминия по п. 1, в котором промежуточную подстадию тепловой обработки осуществляют в течение периода времени, составляющего от 3 до 5 часов.
3. Способ прокатки алюминия по любому из п. 1 или 2, в котором
на стадии горячей прокатки температуру уменьшают от температуры 500°С до конечной температуры 380°С с получением алюминиевого листа толщиной 10 мм; и
на стадии холодной прокатки между проходами прокатки при температуре 75°С предусматривают промежуточную подстадию тепловой обработки, осуществляемую при температуре 350°С в течение 4 часов.
4. Алюминиевый лист, полученный посредством способа прокатки алюминия по любому из пп. 1-3.
5. Применение прокатанного алюминия по п. 4 для изготовления контейнеров для косметической и парфюмерной промышленностей.